Brevet FR2712733A1 — publié le 19950524

La présente invention concerne le domaine de la fabrication des ensembles électrochimiques multicouches comprenant un électrolyte encadré par deux électrodes. La présente invention trouve notamment application dans la réalisation d'ensembles accumulateurs d'énergie électrique, en particulier de générateurs tels que des batteries rechargeables, ou des piles non rechargeables, ou encore des supercondensateurs. Plus précisément, la présente invention concerne le domaine des ensembles électrochimiques comprenant un électrolyte polymère conducteur ionique. Ces ensembles électrochimiques ont donné lieu à de vastes recherches et à une littérature abondante. De nombreux documents se rapportent à la préparation des constituants principaux de ces ensembles. Le document FR-A-2616971 par exemple décrit la préparation d'une anode en lithium ou alliage lithié par laminage, tandis que les documents EP-A-0285476 et EP-A-0357859 décrivent la préparation d'une telle anode par dépôt en phase fondue. Les documents FR-A-2442512, FR-A-2523769, FR-A-2542322, FR-A-2557735, FR-A- 2606216 et US-A-4620944 décrivent diverses formulations de l'électrolyte. Le document FR-A-2563382 décrit diverses formulations de matériaux de cathode à base de V2 05 et d'oxydes et sulfures métalliques. D'autres documents se rapportent à la technologie de fabrication de ces ensembles. La plupart de ces documents, voire par exemple FR-A-2616969 et FR-A-2616970, proposent une préparation par étapes de chaque couche composant l'ensemble électrochimque, faisant appel à des voies solvant, avec réticulation finale éventuelle. Le document EP-A-0145498 envisage de réaliser l'électrolyte polymère par extrusion ou coextrusion sur un autre composant de l'ensemble. Malgré ces recherches et cette littérature, aucun ensemble industriel n'est encore disponible de nos jours. La présente invention a par conséquent pour but de perfectionner les concepts théoriques jusqu'ici proposés, pour permettre une exploitation industrielle des ensembles multicouches à électrolyte polymérique. Ce but est atteint dans le cadre de la présente invention grâce à un procédé qui comprend les étapes consistant à: - extruder un élément comprenant un film d'électrolyte à base de polymère conducteur ionique et au moins un film d'électrode, dans une filière conformée de telle sorte que l'électrode soit accessible sur au moins une face principale de l'élément extrudé et au plus sur une tranche de cet élément, - enrouler un complexe à base de l'élément extrudé précité, comprenant la couche d'électrolyte et deux électrodes disposées respectivement de part et d'autre de l'électrolyte, telles qu'une cathode et une anode, sous forme d'une structure présentant sur des faces différentes de ses tranches, des prises de contact électrique respectivement avec les deux électrodes, et - opérer une métallisation sur ces faces de la tranche de la structure. D'autres caractéristiques, buts et avantages de la présente invention apparaitront à la lecture de la description détaillée qui va suivre, et en regard des dessins annexés donnés à titre d'exemples non limitatifs et sur lesquels: - les figures 1 à 8 représentent des vues en coupe transversale de différents éléments obtenus par co-extrusion, en vue de la réalisation d'un ensemble électrochimique multicouche conforme à la présente invention, - la figure 9 illustre schématiquement la composition d'un ensemble électrochimique multicouche conforme à la présente invention, - la figure 10 représente schématiquement un ensemble électrochimique conforme à la présente invention, - les figures 11, 12, 13, 14, 15, 16 et 17 illustrent des vues partielles en coupe transversale des éléments composants diverses variantes d'un ensemble électrochimique conforme à la présente invention, - les figures 18A et 18B représentent deux étapes intermédiaires de fabrication d'un ensemble conforme à un premier exemple de l'invention, - les figures 19A, 19B et 19C représentent trois étapes intermédiaires de fabrication d'un ensemble conforme à un second exemple de l'invention, - la figure 20 représente une étape intermédiaire de fabrication d'un ensemble conforme à un troisième exemple de l'invention, - les figures 21A et 21B représentent deux étapes intermédiaires de fabrication d'un ensemble conforme à un quatrième exemple de l'invention, et - la figure 22 représente une étape intermédiaire de fabrication d'un ensemble conforme à un cinquième exemple de l'invention. Comme indiqué précédemment, le procédé conforme à la présente invention consiste essentiellement à: - extruder un élément comprenant un film d'électrolyte à base de polymère conducteur ionique et au moins un film d'électrode, - enrouler un complexe à base de l'élément extrudé précité, comprenant la couche d'électrolyte et deux électrodes disposées respectivement de part et d'autre de l'électrolyte, telles qu'une cathode et une anode, sous forme d'une structure présentant sur des faces différentes de ses tranches, des prises de contact électrique respectivement avec les deux électrodes, et - opérer une métallisation sur ces faces de la tranche de la structure. On va maintenant préciser chacune de ces étapes du procédé. L'étape d'extrusion peut consister en une bi-extrusion d'un film d'électrode sur un film d'électrolyte ou en une triextrusion de deux films d'électrodes sur un film d'électrolyte. Il s'agit de préférence d'une co- extrusion d'au moins un film d'électrode sur le film d'électrolyte. Dans le cadre de la présente invention, le film d'électrolyte en polymère conducteur ionique comprend de préférence une couche en matériau polymère associé à un sel de lithium. Le sel de lithium peut être associé au matériau polymère par mélange ou par greffage. Il est de préférence mélangé à une cire agissant en tant qu'agent glissant, agent retardant l'inflammation, agent de dispersion de charges et/ou agent facilitant l'extrusion. Cette cire doit être inerte électro-chimiquement vis à vis des autres constituants de l'ensemble. Le film d'électrolyte comprend ainsi de préférence quelques % en masse de cire. Il peut s'agir par exemple d'une cire choisie dans le groupe des polyoléfines, telles que un terpolymère propylène-éthylène amorphe ou un polyéthylène à très faible viscosité, ou encore un amide. Cette cire est considérée comme très préférentielle. Cependant on peut envisager de réaliser des exemples dépourvus de celle-ci. On a représenté sur les figures 1 et 2 annexées, deux configurations obtenues par bi-extrusion d'un film d'électrolyte et d'un film d'électrode, anode ou cathode, adjacente. On a représenté sur les figures 3 à 8 annexées, six configurations obtenues par tri-extrusion du film d'électrolyte entre respectivement un film d'anode et un film de cathode. Selon toutes les variantes représentées sur les figures 1 à 8, la feuille obtenue à la fin du processus d'extrusion présente une épaisseur constante sur toute sa largeur. Les deux faces principales de cette feuille sont référencées 1 et 2. Ses tranches latérales sont référencées 3 et 4. Plus précisément l'étape de co-extrusion du film d'électrolyte et d'au moins un film d'électrode est réalisée à travers une filière conformée de telle sorte que l'électrode soit accessible sur au moins une face principale de l'élément extrudé et au plus sur une tranche de cet élément. Selon la configuration de la figure 1, l'électrolyte 10 présente un profil en L Plus précisément, l'électrolyte 10 couvre totalement une face principale 1 de la feuille et totalement l'une des deux tranches 3 de celle-ci. L'électrode 50 co-extrudée, peut être une anode ou une cathode. Elle est accessible sur une partie de la seconde face principale 2 et sur une partie de la seconde tranche 4 de la feuille. Selon la configuration de la figure 2, l'électrolyte 10 présente un profil en U. Plus précisément, l'électrolyte 10 couvre totalement une face principale 1 de la feuille et totalement les deux tranches 3 et 4 de celle- ci. L'électrode 50 co-extrudée peut être une anode ou une cathode. Elle est accessible sur une partie de la seconde face principale 2. Selon la configuration de la figure 3, l'électrolyte 10 comprend une âme interne 11 qui s'étend sur toute la largeur de la feuille extrudée et possède à ses extrémités respectives des prolongements 12, 13 qui couvrent une partie des tranches respectives 3, 4 et débouchent respectivement sur les faces principales 1, 2. Les couches d'anode et cathode 50, 60 sont disposées respectivement de part et d'autre de l'âme interne 1 1 et sont accessibles respectivement sur une partie de la première et de la seconde faces principales 1 et 2, ainsi que sur une partie des tranches 3 et 4. Selon la configuration de la figure 4, l'électrolyte présente un profil en H. Plus précisément, l'électrolyte 10 comprend une âme interne 11 qui s'étend sur toute la largeur de la feuille extrudée et possède à ses extrémités respectives des prolongements 12, 13, 14, 15 qui couvrent intégralement les tranches respectives 3, 4 et débouchent sur chacune des faces principales 2, 1. Les couches d'anode et cathode 50, 60 sont disposées respectivement de part et d'autre de l'âme interne 11 et sont accessibles respectivement sur une partie de la première et de la seconde faces principales 1 et 2. Selon la configuration de la figure 5, l'électrolyte 10 présente un profil général en U. Plus précisément, l'électrolyte 10 comprend une âme 16 qui s'étend perpendiculairement aux faces principales 1, 2 et deux branches 17, 18 parallèles entre elles et parallèles aux faces principales 1, 2. L'âme 16 est ainsi parallèle à la tranche 4. Elle est en outre proche mais distante de celle-ci. De même, les deux branches 17 et 18 sont distantes respectivement des faces principales 1, 2. Les extrémités libres des branches 17, 18 opposées à l'âme 16 sont accessibles sur la seconde tranche 3. En outre, les extrémités libres des branches 17, 18 sont munies de prolongements 19, 20 vers l'extérieur accessibles à la fois sur la tranche 3 et respectivement sur les faces principales 1, 2. L'une 50 des deux électrodes, anode ou cathode est placée à l'intérieur du volume délimité par les deux branches 17, 18. Elle est par conséquent accessible sur la tranche 3. L'autre électrode 60 est placée sur l'extérieur des branches 17, 18 et de l'âme 16. Elle est accessible à la fois sur les faces principales 1, 2 et sur la tranche 4. Selon la configuration de la figure 6, l'électrolyte 10 présente un profil en U similaire à la figure 5. La seule différence entre la figure 6 et la figure 5, réside dans le fait selon la figure 6 l'âme 16 débouche sur la tranche 4. Par conséquent, la seconde électrode 60 est formée de deux éléments séparés accessibles respectivement sur les faces principales 1, 2. Selon la configuration de la figure 7, l'électrolyte 10 présente un profil en U similaire aux figures 5 et 6. La seule différence entre la figure 7 et la figure 6 réside dans le fait que selon la figure 7 les prolongements 19, 20 prévus sur les branches 17, 18 de l'électrolyte ne débouchent pas sur la tranche 3. Ces prolongements 19, 20 débouchent uniquement sur les faces principales 1, 2. En conséquence, la première électrode 50 prévue entre les branches 17, 18 est accessible sur la totalité de la tranche 3 ainsi que sur une partie adjacente des faces principales 1, 2. La seconde électrode 60 reste formée de deux éléments séparés accessibles respectivement sur les faces principales 1, 2. Selon la configuration de la figure 8, l'électrolyte 10 présente un profil en U, comparable aux figures 5, 6 et 7. La seule différence entre la figure 8 et la figure 5 réside dans le fait que selon la figure 8, les prolongements 19, 20 prévus sur les branches 17, 18 de l'électrolyte ne débouchent pas sur la tranche 3. Ces prolongements 19, 20 débouchent uniquement sur les faces principales 1, 2. En conséquence, la première électrode 50 prévue entre les branches 17, 18 est accessible sur la totalité de la tranche 3 ainsi que sur une partie adjacente des faces principales 1, 2. L'autre électrode 60 est placée sur l'extérieur des branches 17, 18 et de l'âme 16. Elle est accessible à la fois sur les faces principales 1, 2 et sur la tranche 4. Il faut noter que de préférence les éléments extrudés représentés sur les figures 1 à 4 sont utilisés avec des séparateurs isolants électriquement, par exemple à base de film plastique nu ou de film métallisé dont la métallisation est placée côté électrode, tandis que les éléments extrudés représentés sur les figures 5 à 8 ne nécessitent pas l'utilisation de tels séparateurs isolants électriquement. Cependant les éléments extrudés représentés sur les figures 5 à 8 peuvent être séparés par des films conducteurs. On a schématisé sur la figure 9, la structure des ensembles électrochimiques que l'on cherche à obtenir dans le cadre de l'invention. On aperçoit sur cette figure 9, un film d'électrolyte polymère conducteur ionique 10 pris en sandwich entre deux électrodes, par exemple une anode 70, de préférence à base de lithium, et une cathode 80 formée de préférence en matériau composite. La cathode 80 est elle-même en contact avec une feuille de métal 90 ou la métallisation d'un film métallisé. L'anode 70 peut être en contact de façon similaire avec une feuille de métal ou un film métallisé. Toutefois, grâce aux bonnes propriétés de conduction de l'anode 70, celle-ci peut être placée simplement au contact d'un film non conducteur 92. Dans le cadre de l'invention, l'épaisseur totale de la structure multicouche 92, 70, 10, 80, 90 est de préférence comprise entre 100 et 500m. Cette structure peut être obtenue selon de nombreux processus d'assemblage parmi lesquels on peut citer les quatre processus suivants: a) - extrusion de la cathode 80 sur le film support métallisé 90, puis extrusion de l'électrolyte 10 sur cet ensemble 80, 90, - extrusion de l'anode en lithium 70 sur le film support 92, - calandrage des deux complexes précédemment obtenus, b) co-extrusion de la cathode 80 et de l'électrolyte 10 sur le film support métallisé 90, - extrusion de l'anode en lithium 70 sur le film support 92, - calandrage des deux complexes précédemment obtenus, c) extrusion de la cathode 80 sur le film support métallisé 90, - co-extrusion de l'anode en lithium 70 et de l'électrolyte 10 sur le film support 92, - calandrage des deux complexes précédemment obtenus, d) co-extrusion de la cathode en matériau composite 80, de l'électrolyte 10 et de l'anode en lithium 70 sur le film support métallisé 90 ou sur le film support 92, - calandrage de cet ensemble sur un film support 92 ou un film support métallisé 90. Le calandrage de la structure finale, lorsque celui-ci est prévu, est réalisé de préférence à froid. Cette disposition permet un laminage facile de l'anode en lithium 70. 203 Comme indiqué précédemment, dans le cadre de l'invention, l'étape d'assemblage consiste à enrouler sur lui-même un complexe à base de l'élément extrudé, comprenant la couche d'électrolyte et deux électrodes, telles qu'une cathode et une anode, ainsi que de préférence des feuilles de métal ou des feuilles plastiques métallisées, tel que représenté sur la figure 10. On va maintenant décrire les diverses variantes d'ensembles électrochimiques obtenus par enroulement représentées sur les figures 11 à 17. L'ensemble représenté sur la figure 11 est obtenu par assemblage de deux complexes extrudés répondant au profil de la figure 1. Les électrolytes 10 des deux complexes sont adossés de sorte que l'anode 70 et la cathode 80 soient accessibles sur des tranches opposées de l'enroulement. Un film métallisé 92, 90 est déposé sur l'extérieur respectivement de l'anode 70 et de la cathode 80. Le film métallisé 92, 90 recouvre intégralement respectivement l'anode 70 et la cathode 80. Il est prolongé en regard de l'électrolyte 10 par une bande marginale de film électriquement isolant 93, 91. L'ensemble représenté sur la figure 12 est obtenu par assemblage de deux complexes extrudés répondant au profil de la figure 2. Les électrolytes 10 des deux complexes sont adossés de sorte que l'anode 70 et la cathode 80 soient placées sur des faces opposées de l'enroulement. Un film métallisé 92, 90 est déposé sur l'extérieur respectivement de l'anode 70 et de la cathode 80. Le film métallisé 92, 90 recouvre intégralement respectivement l'anode 70 et la cathode 80 ainsi que l'une des zones marginales des électrolytes respectivement adjacentes à des tranches opposées. Il est prolongé en regard de l'autre zone marginale de l'électrolyte 10 par une bande de film électriquement isolant 93, 91. Ainsi si la bande marginale électriquement isolante 93 est adjacente à l'une des tranches de l'enroulement, la bande marginale électriquement isolante 91 est adjacente à l'autre tranche. L'ensemble représenté sur la figure 13 est obtenu à l'aide d'un complexe extrudé répondant au profil de la figure 3. Un film métallisé 92, est déposé sur l'extérieur respectivement de l'anode 70 et de la cathode 80. Le film métallisé 92, 90 recouvre intégralement respectivement l'anode 70 et la cathode 80. Il est prolongé en regard de l'électrolyte 10 par une bande marginale de film électriquement isolant 93, 91. L'ensemble représenté sur la figure 14 est obtenu par assemblage de deux complexes extrudés répondant au profil de la figure 3. L'une des électrodes 50 d'un premier complexe est placé en contact de l'électrode 50 de même nature du second complexe de sorte que l'anode 70 et la cathode 80 soient accessibles sur des tranches opposées de l'enroulement. Un film métallisé 92, 90 est déposé sur l'extérieur de la seconde électrode. Le film métallisé 92, 90 recouvre intégralement cette seconde électrode. Il est prolongé en regard de l'électrolyte 10 par une bande marginale de film électriquement isolant 93, 91. L'ensemble représenté sur la figure 15 est obtenu à l'aide d'un complexe extrudé répondant au profil de la figure 4. Un film métallisé 92, est déposé sur l'extérieur respectivement de l'anode 70 et de la cathode 80. Le film métallisé 92, 90 recouvre intégralement respectivement l'anode 70 et la cathode 80. Il est prolongé en regard de l'électrolyte 10 par une bande marginale de film électriquement isolant 93, 91. L'ensemble représenté sur la figure 16 est obtenu à l'aide d'un complexe extrudé répondant au profil de la figure 6. Deux films métallisés 92, 90 sont déposés respectivement sur l'électrode extérieure. Les films métallisés 92, 90 recouvrent intégralement l'électrode extérieure. Ils sont prolongés en regard de l'électrolyte 10 par une bande marginale de film électriquement isolant 93, 91. L'ensemble représenté sur la figure 17 est obtenu à l'aide d'un complexe extrudé répondant au profil de la figure 5. Deux films métallisés 92, 90 sont déposés respectivement sur l'électrode extérieure. Les films métallisés 92, 90 recouvrent intégralement l'électrode extérieure. Ils sont prolongés en regard de l'électrolyte 10 par une bande marginale de film électriquement isolant 93, 91. Si nécessaire les éléments unitaires cylindriques obtenus par enroulement peuvent être écrasés et assimilés à des galettes. Les connexions électriques sont réalisées au niveau des tranches des enroulements par dépôt en phase fondue de métal ou d'alliage à faible point de fusion et à bonne conductivité électrique. Il peut s'agir d'un dépot avec pistolet électrique. Les films métallisés 90 sont de préférence des films en polypropylène d'une épaisseur de 15 à 25 pm métallisés au nickel d'une épaisseur de 20 à 100 nm par dépôt par évaporation par effet Joule ou par canon à électrons. les films simples 92 sont quant à eux de préférence des films en polypropylène d'une épaisseur de 15 à 25 pm. L'électrode de lithium peut être réalisée par calandrage à froid, enduction de la phase liquide de lithium ou dépôt sous vide. On va maintenant décrire différents exemples de réalisation particuliers et non limitatifs d'ensembles électrochimiques conformes à la présente invention. Exemtple 1 Ce premier exemple consiste tout d'abord à co-extruder l'électrolyte 10 et la cathode 80 suivant le profil conforme à la figure 1 avec les compositions suivantes Composition cathode: MnOz 7596 en masse C amorphe 796 en masse Polyoxyde d'éthylène 996 en masse Polyéthylène glycol 6% en masse LICF3SO3 3% en masse Composition Electrolyte Polyoxyde d'éthylène 8596 en masse Cire de polyoléfine 5% en masse UCF3SO3 10% en masse L'ensemble 10/80 ainsi obtenu est déposé côté cathode 80 sur une feuille 90 en polypropylène métallisée au nickel 100 avec une marge de Smm non métallisée côté électrolyte, comme on le voit sur la figure 18A. En parallèle, une feuille de lithium laminée est préparée pour former l'anode 70. Pour cela de préférence un ruban de lithium de 300pm d'épaisseur est ramené à 0lpm par laminage à froid entre deux cales de polypropylène 104 d'épaisseur 100lam et de Smm de large. S15 Après avoir déposé la feuille de lithium laminée 70 côté électrolyte 10 sur l'ensemble 10/80 initialement bi-extrudé, le complexe obtenu est calandré en conservant une cale d'épaisseur 104 et en plaçant un film de polypropylène 92 sur l'anode en lithium 70, comme on le voit sur la figure 18B. La cale 104 est positionnée de sorte que anode 70 et cathode 80 sont accessibles sur des tranches différentes. Après calandrage le complexe 92/70/10/80/100/90 est bobiné et des connexions électriques au nickel sont disposées sur chaque côté ou tranche de l'enroulement par dépôt au pistolet électrique. Exemple 2 Ce deuxième exemple consiste tout d'abord à co-extruder l'électrolyte 10 et la cathode 80 suivant le profil conforme à la figure 1 avec les compositions suivantes: Composition cathode: MnO2 78% en masse C 496 en masse Graphite 1% en masse Polyoxyde d'éthylène PM 600000 6% en masse Polyéthylène glycol 6% en masse UiCF3SO3 5% en masse Composition Electrolyte Polyoxyde d'éthylène 75% en masse Cire de polyoléfine 5% en masse ULiCF3SO3 10% en masse MgO 10% en masse Ce premier complexe cathode 80/électrolyte 10 est déposé sur S une feuille métallique inoxydable 90 telle que du nickel d'une épaisseur de pm comme représentée sur la figure 19A. En parallèle, comme représenté sur la figure 19B, on réalise un ensemble bicouche d'anode en lithium 70 et d'électrolyte 10 conforme au profil de la figure 1. Cet ensemble est réalisé de préférence par extrusion à froid. Cet ensemble 10/70 est ensuite déposé côté anode 70 sur un film 92 en polypropylène métallisé nickel 106, d'une épaisseur de 12pm. Après avoir juxtaposé les électrolytes 10 des deux complexes, comme représenté sur la figure 19C de sorte que anode 70 en lithium et cathode 80 soient accessibles sur des tranches opposées, les complexes sont calandrés. Puis l'ensemble est bobiné et des connexions électriques sont réalisées sur les tranches comme dans l'exemple 1. Exemple 3 Le troisième exemple consiste tout d'abord à réaliser une coextrusion tricouche cathode 80/électrolyte 10/anode 70, conforme au profil de la figure 3, comme représenté sur la figure 20, avec les compositions suivantes: Composition cathode: MnO2 77% en masse C amorphe 7,5% en masse Polyoxyde d'éthylene 9% en masse Polyéthylène glycol 3,5% en masse LiBF4 3% en masse Composition électrolyte polyoxyde d'éthylene 75% en masse Cire de polyoléfine 5% en masse LiBF4 20% en masse Composition anode: Composé CxLi 64% en masse C amorphe 10% en masse Polyoxyde d'éthylene 100000 13% en masse Polyethylène glycol 9% en masse UBF4 4% en masse Ce complexe tricouche extrudé 70/10/80 est déposé, côté cathode sur un film en polyéthylène 90 métallisé en 100 par une couche de métal ou alliage inoxydable, par exemple de nickel ou inox, avec marge 102, côté électrolyte. Puis le complexe est bobiné et des connexions électriques sont réalisées sur les tranches du bobinage comme dans l'exemple 1. Les exemples qui précèdent concernent la fabrication de générateur. On va maintenant décrire deux exemples concernant la fabrication de supercondensateurs. Selon les deux exemples qui vont suivre, les deux électrodes placées respectivement de part et d'autre de l'électrolyte 10 sont de nature identique. Exemple 4 Le quatrième exemple consiste tout d'abord à réaliser une extrusion bicouche d'une couche d'électrolyte 10 de même composition que l'exemple 1, sur une couche d'électrode 75 de composition suivante, selon le profil de la figure 1: C amorphe 1096 en masse C grande surface spécifique 3096 en masse Polyoxyde d'éthylene 4096 en masse Polyethylène glycol 1096 en masse LiCF3SO3 1096 en masse Le complexe bicouche extrudé ainsi obtenu 10/75 est déposé côté électrode 75 sur un film 90 en polypropylène métallisé nickel 100 avec une marge 102 de Smm côté électrolyte, comme représenté sur la figure 21A. Puis comme représenté sur la figure 21lB, deux complexes sont adossés électrolyte 10 contre électrolyte 10 de sorte que les électrodes 75 soient accessibles sur des tranches opposées, et l'ensemble obtenu est calandré et enroulé. Les connexions sont réalisées comme dans l'exemple 1. Exemple 5- Le cinquième exemple consiste tout d'abord à réaliser une extrusion tricouche électrode 75/électrolyte 10/électrode 75 selon un profil conforme à la figure 3, avec les compositions suivantes Composition électrode: C amorphe 15% en masse C grande surface spécifique 35% en masse Liant (polyoxyde d'éthylene ou PVDF) 48% en masse Processing Aid 2% en masse Composition électrolyte polyoxyde d'éthylene 10096 Comme représenté sur la figure 22, le complexe tricouche extrudé 75/10/75 est déposé entre deux films 110 en polyethylene ou polypropylène métallisé acier inoxydable ou nickel 112, avec marge 114 côté électrolyte. L'ensemble est calandré et bobiné. Les connexions électriques sont réalisées comme dans l'exemple 1. De préférence, avant isolation dans un boîtier ou un bloc de résine les éléments sont imprégnés par un solvant organique dans lequel est dissous 1 sel - par exemple un solvant de carbonate de propylène et un sel tel que le bi (trifluoro sulfonate) imide de Li à 45% en masse. Bien entendu la présente invention n'est pas limitée au mode de réalisation particulier qui vient d'être décrit mais s'étend à toute variante conforme à son esprit. Par rapport à l'état de la technique, la présente invention offre en particulier les avantages suivants: - elle permet la réalisation d'ensembles électrochimiques multicouches, à l'aide d'un nombre d'étapes inférieur aux techniques antérieures; ce qui permet notamment de réduire le coût de fabrication et d'augmenter la fiabilité, en particulier en limitant les risques de pollution, - elle évite l'utilisation de solvants et d'une étape de séchage, ce qui représente un avantage économique etécologique important, - elle permet d'éviter toute altération chimique du lithium, - elle permet de réaliser des ensembles électrochimiques complets sur une ligne de fabrication courte, directement en sortie de l'extrudeuse, - elle permet d'améliorer les interfaces entre les différentes couches des ensembles électrochimiques, - elle permet de réaliser au choix des générateurs ou des super- condensateurs, - elle permet d'adapter aisément la largeur des ensembles à chaque cahier des charges particulier, - elle permet une parfaite reproductibilité industrielle, S - elle permet de maîtriser avec précision les épaisseurs des différentes couches utilisées, ainsi que leur régularité. Par ailleurs, selon les applications considérées, on peut bien entendu connecter plusieurs des ensembles précités en parallèle ou en série. REVENDICATIONS 1. Procédé de fabrication d'un ensemble électrochimique multicouche, caractérisé par le fait qu'il comprend les étapes consistant à: - extruder un élément comprenant un film d'électrolyte (10) à base de polymère conducteur ionique et au moins un film d'électrode (70, 80), dans une filière conformée de telle sorte que l'électrode (70, 80) soit accessible sur au moins une face principale (1, 2) de l'élément extrudé et au plus sur une tranche (3, 4) de cet élément, - enrouler un complexe à base de l'élément extrudé précité, comprenant la couche d'électrolyte (10) et deux électrodes (70, 80; 75) disposées respectivement de part et d'autre de l'électrolyte (10), telles qu'une cathode et une anode, sous forme d'une structure présentant sur des faces différentes de ses tranches, des prises de contact électrique respectivement avec les deux électrodes, et - opérer une métallisation sur ces faces de la tranche de la structure. 2. Procédé selon la revendication 1, caractérisé par le fait que l'une des électrodes (70, 80) forme une anode tandis que la seconde électrode forme une cathode (80, 70) et l'ensemble électrochimique constitue un générateur de courant électrique. 3. Procédé selon la revendication 1, caractérisé par le fait que les deux électrodes (75) sont de même nature et l'ensemble électrochimique constitue un super-condensateur. 4. Procédé conforme à l'une des revendications 1 à 3, caractérisé par le fait qu'il consiste à co-extruder le film d'électrolyte (10) avec une électrode adjacente (70, 80; 75) sous forme d'un complexe bicouche. 5. Procédé selon l'une des revendications 1 à 3, caractérisé par le fait qu'il consiste a co-extruder le film d'électrolyte (10) avec deux électrodes (70, 80; 75) respectivement adjacentes sous forme d'un complexe tricouche. 6. Procédé selon l'une des revendications 1 à 4, caractérisé par le fait qu'il consiste à réaliser par bi-extrusion un film d'électrolyte (10) présentant un profil en L couvrant totalement une face principale (1) de la feuille extrudée et totalement l'une des deux tranches (3) de celle-ci en débouchant ainsi sur un bord de la seconde face principale (2), l'électrode co-extrudée (50) étant accessible sur une partie de la seconde face principale (2) et sur une partie de la seconde tranche (4) de la feuille. 7. Procédé conforme à l'une des revendications 1 à 4, caractérisé par le fait qu'il consiste à réaliser par bi-extrusion un film d'électrolyte (10) présentant un profil en U couvrant totalement une face principale (1) de la feuille extrudée et totalement les deux tranches (3, 4) de celle-ci, l'électrode (50) co-extrudée étant accessible sur une partie de la seconde face principale (2) entre les bords d'électrolyte. 8. Procédé conforme à l'une des revendications 1 à 5, caractérisé par le fait qu'il consiste à réaliser par tri-extrusion un film d'électrolyte (10) comprenant une âme interne (11) s'étendant sur toute la largeur de la feuille extrudée et possédant à ses extrémités respectives des prolongements (12, 13) qui couvrent une partie des tranches respectives (3, 4) et débouchent respectivement sur un bord des faces principales (1, 2) de la feuille extrudée, les couches d'électrode (50, 60) étant disposées respectivement de part et d'autre de l'âme interne (11) et étant ainsi accessibles sur une partie de la première et de la seconde faces principales (1, 2) ainsi que sur une partie des tranches (3 et 4) de la feuille extrudée. 9. Procédé conforme à l'une des revendications I à 5, caractérisé par le fait qu'il consiste à réaliser par tri-extrusion un film d'électrode présentant un profil en H possédant une âme interne (11) qui s'étend sur toute la largeur de la feuille extrudée et possède à ses extrémités respectives des prolongements (12, 13, 14, 15) qui couprent intégralement les tranches respectives (3, 4) et débouchent sur un bord de chacune des faces principales (2, 1), les couches d'électrodes (50, 60) étant disposées respectivement de part et d'autre de l'âme interne (11) et étant accessibles respectivement sur une partie de la première et de la seconde face principale (1, 2) entre les prolongements (12, 13, 14 et 15) de l'électrolyte. 10. Procédé conforme à l'une des revendications I a 5, caractérisé par le fait qu'il consiste à réaliser par tri-extrusion un film d'électrolyte (10) présentant un profil général en U possédant une âme (16) qui s'étend perpendiculairement aux faces principales (1, 2) de la feuille extrudée et deux branches (17, 18) parallèles entre elles et parallèles aux faces principales (1, 2) tout en étant distantes de celles-ci, les extrémités libres des branches (17, 18) opposées à l'âme (16) étant munies de prolongements (19, 20) vers l'extérieur accessibles sur les faces principales (1, 2), et les deux électrodes (50, 60) étant placées respectivement à l'intérieur de l'espace défini entre les branches (17, 18) et sur l'extérieur de celles-ci afin d'être accessibles respectivement sur des tranches différentes de la feuille extrudée. 11. Procédé selon la revendication 10, caractérisé par le fait que l'âme (16) de la couche d'électrolyte (10) est accessible sur l'une (4) des tranches de la feuille extrudée. 12. Procédé selon la revendication 10, caractérisé par le fait que l'âme (16) de l'électrolyte (10) est distante de la tranche (4) de la feuille extrudée. 13. Procédé selon l'une des revendications 10 et 11, caractérisé par le fait que les prolongements (19, 20) sont accessibles sur la seconde tranche (3) de la feuille extrudée. 14. Procédé selon l'une des revendications 10 et 12, caractérisé par le fait que les prolongements (19, 20) sont distants de la seconde tranche (3) de la feuille extrudée. 15. Procédé selon l'une des revendications 6 à 9, caractérisé par le fait que un séparateur isolant électrique est intercalé entre deux complexes adjacents. 16. Procédé selon l'une des revendications 10 à 14, caractérisé par le fait que au moins deux complexes sont accolés sans séparateur isolant électrique intercalé. 17. Procédé selon l'une des revendications 1 à 16, caractérisé par le fait que le film d'électrolyte (10) comprend un matériau polymère associé à un sel de lithium. 18. Procédé selon la revendication 17, caractérisé par le fait que le sel de lithium est associé au matériau polymère par mélange ou greffage. 19. Procédé selon l'une des revendications 17 ou 18, caractérisé par le fait que le film d'électrolyte comprend en outre une cire agissant en tant qu'agent glissant, agent retardant l'inflammation, agent de dispersion de charges et/ou agent facilitant l'extrusion. 20. Procédé selon la revendication 19, caractérisé par le fait que la quantité de cire dans le film d'électrolyte est de l'ordre de quelques % en masse. 21. Procédé selon l'une des revendications 19 et 20, caractérisé par le fait que la cire est choisie dans le groupe comprenant les polyoléfines, telles qu'un terpolymère-éthylène amorphe ou un polyéthylène faible viscosité, et les amides. 22. Procédé selon l'une des revendications 1 à 21, caractérisé par le fait que l'une des électrodes est constituée d'une anode à base de lithium. 23. Procédé selon la revendication 22, caractérisé par le fait que l'anode en lithium est extrudée. 24. Procédé selon la revendication 22, caractérisé par le fait que l'anode en lithium est réalisée par calandrage à froid, enduction en phase liquide, ou dépôt sous vide. 25. Procédé selon l'une des revendications 1 à 24, caractérisé par le fait que l'une des électrodes (80) est constituée d'une cathode en contact avec une feuille de métal associée à une feuille isolante ou un film métallisé ou une couche métallique associée à une feuille isolante. 26. Procédé selon l'une des revendications 1 à 25, caractérisé par le fait que l'une des électrodes (70) est constituée d'une anode en contact avec une feuille de métal associée à une feuille isolante ou un film métallisé ou une couche métallique associée à une feuille isolante. 27. Procédé selon l'une des revendications 1 à 26, caractérisé par le fait que l'une des électrodes est constituée d'une anode (70) en contact avec un film non conducteur (90). 28. Procédé selon l'une des revendications 1 à 27, caractérisé par le fait que le complexe comprenant un film d'électrolyte associé à deux électrodes (70, 80) et pourvu le cas échéant de feuilles de métal ou métallisées, possède une épaisseur comprise entre 100 et 500m. 29. Procédé selon l'une des revendications 1 à 28, caractérisé par le fait que le complexe est calandré. 30. Procédé selon la revendication 29, caractérisé par le fait que le complexe est calandré à froid. 31. Procédé selon l'une des revendications 1 à 30, caractérisé par le fait qu'il consiste à enrouler deux complexes symétriques bi- couches respectivement co-extrudés, en adossant les couches d'électrolyte (10) de sorte que les deux électrodes soient accessibles sur des faces et/ou des tranches opposées de l'ensemble. 32. Procédé selon la revendication 31, caractérisé par le fait que les ensembles bi- couches co-extrudés sont conformes à l'une des revendications 6 ou 7. 33. Procédé selon l'une des revendications 1 à 30, caractérisé par le fait qu'il consiste à enrouler deux complexes symétriques bi- couches, en adossant côte à côte deux couches d'électrodes de même nature. 34. Procédé selon la revendication 33, caractérisé par le fait que les complexes sont conformes à la revendication 8. 35. Procédé selon l'une des revendications 1 à 34, caractérisé par le fait qu'une feuille électriquement conductrice (90, 92) comportant au moins une bordure marginale en matériau électriquement isolant (91, 93) est déposée sur chaque face principale du complexe avant enroulement de celui-ci. 36. Procédé selon l'une des revendications 1 à 35, caractérisé par le fait qu'il comprend les étapes suivantes: - extrusion d'une cathode (80) sur un film support métallisé (90), puis extrusion de l'électrolyte (10) sur cet ensemble (80, 90), - extrusion d'une anode en lithium (70) sur un film support (92), - calandrage des deux complexes précédemment obtenus. 37. Procédé selon l'une des revendications 1 à 35, caractérisé par le fait qu'il comprend les étapes suivantes: - co-extrusion d'une cathode (80) et de l'électrolyte (10) sur un film support métallisé (90), - extrusion d'une anode en lithium (70) sur un film support (92), - calandrage des deux complexes précédemment obtenus. 38. Procédé selon l'une des revendications 1 à 35, caractérisé par le fait qu'il comprend les étapes suivantes: - extrusion d'une cathode (80) sur un film support métallisé (90), - co-extrusion d'une anode en lithium (70) et de l'électrolyte (10) sur un film support (92), - calandrage des deux complexes précédemment obtenus. 39. Procédé selon l'une des revendications 1 à 35, caractérisé par le fait qu'il comprend les étapes suivantes: - co-extrusion d'une cathode en matériau composite (80), de l'électrolyte (10) et d'une anode en lithium (70) sur un film support métallisé (90) ou sur le film support (92), - calandrage de cet ensemble sur un film support (92) ou un film support métallisé (90). 40. Procédé conforme à l'une des revendications 1 à 39, caractérisé par le fait qu'il comprend en outre l'étape consistant à écraser les enroulements obtenus sous forme de galettes. 41. Procédé conforme à l'une des revendications 1 à 40, caractérisé par le fait que les connexions électriques sur les tranches de la structure sont obtenues par dépôt en face fondue de métal ou d'alliage à faible point de fusion et à bonne conductivité électrique, par exemple par dépôt avec pistolet électrique. 42. Ensemble électrochimique multicouche obtenu par la mise en oeuvre du procédé conforme à l'une des revendications 1 à 41. 43. Ensemble électrochimique selon la revendication 42, caractérisé par le fait qu'il comprend plusieurs ensembles obtenus selon le procédé conforme à l'une des revendications 1 à 41 connectés en parallèle ou en série.